【手続補正書】
【提出日】平成27年3月11日(2015.3.11)
【手続補正１】
【補正対象書類名】特許請求の範囲
【補正対象項目名】全文
【補正方法】変更
【補正の内容】
【特許請求の範囲】
【請求項１】
総合金重量に基づく重量パーセントにおいて、
４．０５〜４．４０ アルミニウム、
２．２〜３．０ バナジウム、
１．２４〜１．５６ 鉄、
０．２４〜０．２８ 酸素、
最大０．０８ 炭素、
最大０．０５ 窒素、
最大０．０１５ 水素、
チタン、および
合計０．３０までの他の元素
を含み、
少なくとも６．４のアルミニウム同等価値を含み、少なくとも１２２ｋｓｉ（８４１．２ＭＰａ）の降伏強度を表し、少なくとも１４２ｋｓｉ（９７９．１ＭＰａ）の究極伸長強度を表し、そして少なくとも２０％の伸び率の延性を示す、
アルファ／ベータチタン合金。
【請求項２】
前記合計０．３０までの他の元素に、少なくとも１つのボロン、スズ、ジルコニウム、モリブデン、クロミウム、ニッケル、ケイ素、銅、ニオビウム、タンタルム、マグネシウム、イットリウムおよびコバルトが含まれ、
存在する場合、各ボロンおよびイットリウムのレベルが、０．００５未満であり、
存在する場合スズ、ジルコニウム、モリブデン、クロミウム、ニッケル、ケイ素、銅、ニオビウム、タンタルム、マグネシウムおよびコバルトの各レベルが、０．１０以下である、
請求項１に記載のアルファ／ベータチタン合金。 
【請求項３】
前記合金が、６．４〜７．２の範囲内のアルミニウム同等価値を含み、１２２ｋｓｉ（８４１．２ＭＰａ）〜１５５ｋｓｉ（１，０６９ＭＰａ）の範囲での降伏強度を表す、請求項１に記載のアルファ／ベータチタン合金。
【請求項４】
前記合金が、６．４〜７．２の範囲内のアルミニウム同等価値を含み、１４２ｋｓｉ（９７９．１ＭＰａ）〜１６５ｋｓｉ（１，１３８ＭＰａ）の範囲での究極伸長強度を表す、請求項１に記載のアルファ／ベータチタン合金。
【請求項５】
前記合金が、６．４〜７．２の範囲内のアルミニウム同等価値を含み、２０〜３０％伸び率の範囲での延性を示す、請求項１に記載のアルファ／ベータチタン合金。
【請求項６】
前記合金が、６．４〜７．２の範囲内のアルミニウム同等価値を含み、１２２ｋｓｉ（８４１．２ＭＰａ）〜１４３．１ｋｓｉ（９８６．６ＭＰａ）の範囲での降伏強度を表し、１４２．３ｋｓｉ（９８１．１ＭＰａ）〜１５４．６ｋｓｉ（１０６６ＭＰａ）の範囲での究極伸長強度を表し、２０〜２２％の伸び率の範囲での延性を示す、請求項１に記載のアルファ／ベータチタン合金。
【請求項７】
総合金重量に基づく重量パーセントにおいて、
４．０５〜４．４０ アルミニウム、
２．２〜３．０ バナジウム、
１．２４〜１．５６ 鉄、
０．２４〜０．２８ 酸素、
最大０．０８ 炭素、
最大０．０５ 窒素、
最大０．０１５ 水素、
チタン、および
合計０．３０までの他の元素
から本質的になり、
少なくとも６．４のアルミニウム同等価値を含み、少なくとも１２２ｋｓｉ（８４１．２ＭＰａ）の降伏強度を表し、少なくとも１４２ｋｓｉ（９７９．１ＭＰａ）の究極伸長強度を表し、そして少なくとも２０％の伸び率の延性を示す、
アルファ／ベータチタン合金。
【請求項８】
前記合計０．３０までの他の元素に、少なくとも１つのボロン、スズ、ジルコニウム、モリブデン、クロミウム、ニッケル、ケイ素、銅、ニオビウム、タンタルム、マグネシウム、イットリウムおよびコバルトが含まれ、
存在する場合、各ボロンおよびイットリウムのレベルが、０．００５未満であり、
存在する場合スズ、ジルコニウム、モリブデン、クロミウム、ニッケル、ケイ素、銅、ニオビウム、タンタルム、マグネシウムおよびコバルトの各レベルが、０．１０以下である、
請求項７に記載のアルファ／ベータチタン合金。 
【請求項９】
前記合金が、６．４〜７．２の範囲内のアルミニウム同等価値を含み、１２２ｋｓｉ（８４１．２ＭＰａ）〜１５５ｋｓｉ（１，０６９ＭＰａ）の範囲での降伏強度を表す、請求項７に記載のアルファ／ベータチタン合金。
【請求項１０】
前記合金が、６．４〜７．２の範囲内のアルミニウム同等価値を含み、１４２ｋｓｉ（９７９．１Ｐａ）〜１６５ｋｓｉ（１，１３８ＭＰａ）の範囲での究極伸長強度を表す、請求項７に記載のアルファ／ベータチタン合金。
【請求項１１】
前記合金が、６．４〜７．２の範囲内のアルミニウム同等価値を含み、２０〜３０％伸び率の範囲での延性を示す、請求項７に記載のアルファ／ベータチタン合金。
【請求項１２】
前記合金が、６．４〜７．２の範囲内のアルミニウム同等価値を含み、１２２ｋｓｉ（８４１．２ＭＰａ）〜１４３．１ｋｓｉ（９８６．６ＭＰａ）の範囲での降伏強度を表し、１４２．３ｋｓｉ（９８１．１ＭＰａ）〜１５４．６ｋｓｉ（１０６６ＭＰａ）の範囲での究極伸長強度を表し、２０〜２２％の伸び率の範囲での延性を示す、請求項７に記載のアルファ／ベータチタン合金。
【請求項１３】
請求項１に記載の合金を含む製造品。
【請求項１４】
前記製造品が、請求項１に記載の合金からなる、請求項１３に記載の製造品。
【請求項１５】
前記製造品が、航空機エンジン構成要素、航空機構造構成要素、自動車構成要素、医療機器構成要素、スポーツ器具構成要素、海軍適用構成要素および化学的処理器具構成要素から選択される、請求項１３に記載の製造品。
【請求項１６】
前記製造品が、航空機エンジン構成要素、航空機構造構成要素、自動車構成要素、医療機器構成要素、スポーツ器具構成要素、海軍適用構成要素および化学的処理器具構成要素から選択される、請求項１４に記載の製造品。
【請求項１７】
請求項７に記載の合金を含む製造品。
【請求項１８】
前記製造品が、請求項７に記載の合金からなる、請求項２５に記載の製造品。
【請求項１９】
前記製造品が、航空機エンジン構成要素、航空機構造構成要素、自動車構成要素、医療機器構成要素、スポーツ器具構成要素、海軍適用構成要素および化学的処理器具構成要素から選択される、請求項１７に記載の製造品。
【請求項２０】
前記製造品が、航空機エンジン構成要素、航空機構造構成要素、自動車構成要素、医療機器構成要素、スポーツ器具構成要素、海軍適用構成要素および化学的処理器具構成要素から選択される、請求項１８に記載の製造品。
【請求項２１】
前記アルファ／ベータチタン合金のｋｓｉ単位での平均究極伸長強度（ＵＴＳ）が等式
ＵＴＳ≧１４．７６７（Ａｌｅｑ）＋４８．００１  ［標準偏差０．６２１３］
を満足し、
前記アルファ／ベータチタン合金のｋｓｉ単位での平均降伏強度（ＹＳ）が等式
ＹＳ≧１３．３３８（Ａｌｅｑ）＋４６．８６４  ［標準偏差０．４５１９］
を満足し、
前記アルファ／ベータチタン合金の％延性で測定した平均延性が等式
％ｅｌ≧３．３３６６９（Ａｌｅｑ）−１．９４１７  ［標準偏差０．１７４６］
を満足し、ここで、Ａｌｅｑ＝（重量パーセントでのアルミニウム）＋（重量パーセントでの酸素×１０）である、
請求項１に記載のアルファ／ベータチタン合金。
【請求項２２】
前記アルファ／ベータチタン合金のｋｓｉ単位での平均究極伸長強度（ＵＴＳ）が等式
ＵＴＳ≧１４．７６７（Ａｌｅｑ）＋４８．００１  ［標準偏差０．６２１３］
を満足し、
前記アルファ／ベータチタン合金のｋｓｉ単位での平均降伏強度（ＹＳ）が等式
ＹＳ≧１３．３３８（Ａｌｅｑ）＋４６．８６４  ［標準偏差０．４５１９］
を満足し、
前記アルファ／ベータチタン合金の％延性で測定した平均延性が等式
％ｅｌ≧３．３３６６９（Ａｌｅｑ）−１．９４１７  ［標準偏差０．１７４６］
を満足し、ここで、Ａｌｅｑ＝（重量パーセントでのアルミニウム）＋（重量パーセントでの酸素×１０）である、
請求項７に記載のアルファ／ベータチタン合金。
【請求項２３】
前記アルファ／ベータチタン合金のｋｓｉ単位での平均究極伸長強度（ＵＴＳ）が等式
ＵＴＳ≧１２．４１４（Ａｌｅｑ）＋６４．４２９  ［標準偏差０．９５７６］
を満足し、
前記アルファ／ベータチタン合金のｋｓｉ単位での平均降伏強度（ＹＳ）が等式
ＹＳ≧１３．５８５（Ａｌｅｑ）＋４４．９０４  ［標準偏差０．８１３８］
を満足し、
前記アルファ／ベータチタン合金の％延性で測定した平均延性が等式
％ｅｌ≧４．１９９３（Ａｌｅｑ）−７．４４０９  ［標準偏差０．１７３１］
を満足し、ここで、Ａｌｅｑ＝（重量パーセントでのアルミニウム）＋（重量パーセントでの酸素×１０）である、
請求項１に記載のアルファ／ベータチタン合金。
【請求項２４】
前記アルファ／ベータチタン合金のｋｓｉ単位での平均究極伸長強度（ＵＴＳ）が等式
ＵＴＳ≧１２．４１４（Ａｌｅｑ）＋６４．４２９  ［標準偏差０．９５７６］
を満足し、
前記アルファ／ベータチタン合金のｋｓｉ単位での平均降伏強度（ＹＳ）が等式
ＹＳ≧１３．５８５（Ａｌｅｑ）＋４４．９０４  ［標準偏差０．８１３８］
を満足し、
前記アルファ／ベータチタン合金の％延性で測定した平均延性が等式
％ｅｌ≧４．１９９３（Ａｌｅｑ）−７．４４０９  ［標準偏差０．１７３１］
を満足し、ここで、Ａｌｅｑ＝（重量パーセントでのアルミニウム）＋（重量パーセントでの酸素×１０）である、
請求項７に記載のアルファ／ベータチタン合金。